(57)【要約】    【課題】安価なポリ塩化ビニル系樹脂からなる絶縁層を二重に被覆し紫外線劣化を防止する。    【解決手段】導体１の表面にポリ塩化ビニル系樹脂からなる絶縁層を被覆した被覆電線を三本撚り合わせてなる絶縁電線において、被覆電線の一本は黒色に着色した絶縁層２ａを外側に配置した黒色電線２とし、他の二本の被覆電線は内部にポリ塩化ビニル系樹脂からなる黒色絶縁層３ａ,４ａを有し、最外層にポリ塩化ビニル系樹脂からなる色彩の異なる着色絶縁層３ｂ,４ｂを有する着色電線３，４で形成してなる二層絶縁被覆形引込用ビニル絶縁電線の構成である。【選択図】      図２
2006054056.tif 000002
【特許請求の範囲】
【請求項１】
導体の表面をポリ塩化ビニル系樹脂からなる黒色絶縁層で被覆すると共にその最外側にポリ塩化ビニル系樹脂からなる識別用の着色絶縁層を形成してなることを特徴とする二層絶縁被覆形引込用ビニル絶縁電線。
【請求項２】
導体の表面にポリ塩化ビニル系樹脂からなる絶縁層を被覆した被覆電線を三本撚り合わせてなる絶縁電線において、
被覆電線の一本は黒色に着色した絶縁層を導体の外側に配置した黒色電線とし、他の二本の被覆電線が導体の表面にポリ塩化ビニル系樹脂からなる黒色絶縁層を有し、最外層にポリ塩化ビニル系樹脂からなる色彩の異なる着色絶縁層を有する着色電線で形成してなることを特徴とする二層絶縁被覆形引込用ビニル絶縁電線。
【請求項３】
導体の表面にポリ塩化ビニル系樹脂からなる黒色絶縁層を被覆した第１の電線、導体の表面にポリ塩化ビニル系樹脂からなる黒色絶縁層を被覆すると共にその外側にポリ塩化ビニル系樹脂からなる青色絶縁層を被覆してなる第２の電線、及び導体の表面にポリ塩化ビニル系樹脂からなる黒色絶縁層を被覆すると共にその外側にポリ塩化ビニル系樹脂からなる緑色絶縁層を被覆してなる第３の電線との三本の被覆電線を撚り合せて形成したことを特徴とする二層絶縁被覆形引込用ビニル絶縁電線。
【請求項４】
前記ポリ塩化ビニル系樹脂がビニル混合物又は耐熱性ビニル混合物であることを特徴とする請求項１乃至請求項３に記載のいずれか１つの二層絶縁被覆形引込用ビニル絶縁電線。
【発明の詳細な説明】
【技術分野】
【０００１】
本発明は、金属の導体とこの表面をポリ塩化ビニル系樹脂で被覆した低圧引込用ビニル絶縁電線に係り、特に、最外層を識別可能に着色し、内部に耐紫外線層を有する二層絶縁被覆形引込用ビニル絶縁電線に関する。
【背景技術】
【０００２】
従来低圧引込線は導体の表面に黒色絶縁層、青色絶縁層緑色絶縁層を被覆したもの三本を撚り合わせたものが使用されている。このような構成では着色絶縁層、特に、青色、緑色に着色した絶縁層は長期間の使用により紫外線劣化を生じて絶縁層の表面に亀裂を生じ、相間短絡などにより絶縁破壊が起きていた。
【０００３】
このような紫外線劣化を防止した耐候性、施工性の低圧引込電線が開発されている。例えば、特開２００２−３２４４３号公報（特許文献１）には導体の表面にカーボンを配合した絶縁層を被覆した第１の電線と導体の表面に電線識別手段を備えた絶縁層を被覆した第２の電線とを撚り合わせた絶縁電線が記載されている。また、特開２００３−１３２７４２号公報（特許文献２）には、導体の表面をオレフィン系樹脂からなる耐候性の絶縁層を被覆し、その外側にオレフィン系樹脂からなる着色スキン層を被覆した絶縁電線が記載されている。
【０００４】
【特許文献１】特開２００２−３２４４４３号公報第１頁
【特許文献２】特開２００３−１３２７４２号公報図２
【発明の開示】
【発明が解決しようとする課題】
【０００５】
しかし、特許文献１の被覆電線は、導体にカーボンを配合した第１の電線と導体に着色絶縁層を施した第２の電線とを撚り合わせたものであり、また、この特許文献１の図２に第２の電線の識別手段を備えた絶縁層を二層にし、内側の着色層の外側最外層をカーボン含有の黒色層に形成させることが記載されているが、これでは第１の電線と第２の電線とが何れも最外層が黒色を呈するので区別がつかない問題点があった。そのために切断した端末の着色によって識別しなければならなかった。この第２の電線の表面に凹凸を形成する必要があった。
【０００６】
特許文献２の絶縁電線は、オレフィン系樹脂の絶縁層を二重にし、導体の表面に形成するものであるが、引込用絶縁電線としてオレフィン系樹脂の使用は、電気安全法上適切でない。
【０００７】
本発明は、以上の問題点を解決すべく発明されたものであり、低廉であり、耐久性に優れ、識別能力の低下しない絶縁電線を提供することである。
本発明の課題は、安価なポリ塩化ビニル系樹脂からなる絶縁層を被覆した二層絶縁被覆形引込用ビニル絶縁電線を提供することである。
【課題を解決するための手段】
【０００８】
本発明は、以上の課題を達成するために、請求項１の発明は、導体の表面をポリ塩化ビニル系樹脂からなる黒色絶縁層で被覆すると共にその最外側にポリ塩化ビニル系樹脂からなる識別用の着色絶縁層を形成してなる二層絶縁被覆形引込用ビニル絶縁電線の構成である。
【０００９】
本発明の課題は、導体の表面にポリ塩化ビニル系樹脂からなる絶縁層を被覆した被覆電線を三本撚り合わせてなる絶縁電線において、被覆電線の一本は黒色に着色した絶縁層を外側に配置した黒色電線とし、他の二本の被覆電線は内部にポリ塩化ビニル系樹脂からなる黒色絶縁層を有し、最外層にポリ塩化ビニル系樹脂からなる色彩の異なる着色絶縁層を有する着色電線で形成してなる二層絶縁被覆形引込用ビニル絶縁電線の構成によって達成できる。
【００１０】
本発明の前記課題は、導体の表面にポリ塩化ビニル系樹脂からなる黒色絶縁層を被覆した第１の電線、導体の表面にポリ塩化ビニル系樹脂からなる黒色絶縁層を被覆すると共にその外側にポリ塩化ビニル系樹脂からなる青色絶縁層を被覆してなる第２の電線、及び導体の表面にポリ塩化ビニル系樹脂からなる黒色絶縁層を被覆すると共にその外側にポリ塩化ビニル系樹脂からなる緑色絶縁層を被覆してなる第３の電線との三本の被覆電線を撚り合せて形成した二層絶縁被覆形引込用ビニル絶縁電線の構成によって達成できる。
【発明の効果】
【００１１】
本発明の二層絶縁被覆形引込用ビニル絶縁電線は、簡易な構造であり、ポリ塩化ビニル系樹脂を導体の表面に被覆するから安価に製造することができる。また、その外側を着色絶縁層で被覆し、その内部に耐候性に優れる黒色絶縁層を有する二層構造であるため、紫外線による劣化を防止できる絶縁電線である。
更に、黒色、青色及び緑色の三色の被覆電線を撚り合わせた場合にも、外側が着色絶縁層であるから施工時の識別視認性が容易である。また、経時的に外層の色が退色しても、撚り内部で識別可能となる。しかも、絶縁層が二層に形成され、内部を黒色にしてあるから耐候性に優れる。
【発明を実施するための最良の形態】
【００１２】
以下、本発明の二層絶縁被覆形引込用ビニル絶縁電線の実施例に基づいて図面を参照して詳述する。
図１は本発明二層絶縁被覆形引込用ビニル絶縁電線に使用する着色電線の実施形態の断面図である。図２は本発明の二層絶縁被覆形引込用ビニル絶縁電線の一実施形態を示す断面図である。図３及び図４は本発明二層絶縁被覆形引込用ビニル絶縁電線と従来品との比較グラフである。
本発明の二層絶縁被覆形引込用ビニル絶縁電線は、導体１を着色絶縁層で被覆した黒色電線２、青色電線３及び緑色電線４を撚り合せて製造する。
【００１３】
黒色電線２は導体１の表面にカーボンを含有する黒色のポリ塩化ビニル樹脂（以下ＰＶＣと称する）層２ａで被覆してある。青色電線３は、導体１の表面に黒色のＰＶＣ絶縁層３ａを被覆し、その外側に厚さ０．２ｍｍの青色ＰＶＣ絶縁層３ｂからなる二重の絶縁層を備えたものである。緑色電線４は、導体１の表面に黒色のＰＶＣ絶縁層４ａを被覆し、その外側に厚さ０．２ｍｍの緑色ＰＶＣ絶縁層４ｂからなる二重の絶縁層を備えたものである。
【００１４】
黒色電線２は一般的な従来から知られるカーボンを含有するＰＶＣによって構成されている。青色電線３に使用する内部の黒色絶縁層３ａは一般的な従来から知られるカーボンを含有するＰＶＣによって構成され、最外側の青色絶縁槽３ｂは、ＰＶＣに通常知られる青色顔料、染料を添加したものである。また、緑色電線４に使用する内部の黒色絶縁層４ａは一般的な従来から知られるカーボンを含有するＰＶＣによって構成され、最外側の緑色絶縁層４ｂはＰＶＣに通常知られる緑色顔料、緑色染料を添加したものである。これら着色絶縁層は厚み０．２ｍｍが好ましい。
【実施例】
【００１５】
本発明の二層絶縁被覆形引込用ビニル絶縁電線の図面に示す実施形態に基づいた試料を日本工業規格JISＣ3005における絶縁体及びシースの引張りの項の試験条件に基づき絶縁体の引張強さ及び伸びの残率を評価した。比較試料として従来の一層式ポリ塩化ビニル樹脂被覆着色電線を使用した。なお、試料は、日本工業規格JISＫ7350-4における実験室光源による暴露試験に供したものである。
試料は、管状試験片であり、所定の引張速さ（200mm/min）で引張り、試験片の切断時の引張強さ及び伸びを測定し、次式により残率をもとめた。
残率＝（暴露後の平均値）／（暴露前の平均値）×１００
ただし、断面積は、暴露前に算出し、標線は、暴露後につけた。
本発明の試料は長時間暴露しても引張強さ及び伸びの変動はなかった。
この実験例にあるように従来品に比較して耐候性に優れるものであった。
【産業上の利用可能性】
【００１６】
本発明の二層絶縁被覆形引込用ビニル絶縁電線は、簡易な構造であり、ポリ塩化ビニル系樹脂を導体の表面に被覆するから製造コストが安く、市場に廉価に提供することができ、しかもその外側を着色絶縁層で被覆し、その内部に耐候性に優れる黒色絶縁層を有する二層構造であるため、紫外線による劣化を防止できるから長期間にわたって補修のいらない絶縁電線である。
【図面の簡単な説明】
【００１７】
【図１】本発明二層絶縁被覆形引込用ビニル絶縁電線に使用する着色電線の実施形態の断面図である。
【図２】本発明二層絶縁被覆形引込用ビニル絶縁電線の１実施形態の断面図である。
【図３】本発明二層絶縁被覆形引込用ビニル絶縁電線と従来品との引張り強さの比較グラフである。
【図４】本発明二層絶縁被覆形引込用ビニル絶縁電線と従来品との引張伸びの比較グラフである。
【符号の説明】
【００１８】
１    導体
２    黒色電線
３    青色電線
４    緑色電線
【図１】
2006054056.tif 000003
【図２】
2006054056.tif 000004
【図３】
2006054056.tif 000005
【図４】
2006054056.tif 000006